(57)【要約】【課題】インクジェットインク用の吸収層を有さない印刷用の光沢紙上に記録した場合でも良好なインク吸収性を示し、斑を引き起こさない優れた画像が得られ、インクの長期保存においても異常のないインクジェットインクを提供する。更に、軟質ポリ塩化ビニル製の記録媒体に対するプリント適性と耐擦過性が得られるインクジェットインクとそれを用いたインクジェット記録方法を提供する。【解決手段】単独または混合溶媒のＳＰ値（σ）が１９ＭＰａ1/2以上、２３ＭＰａ1/2以下、且つＳＰ値の水素結合項（σh）が１１ＭＰａ1/2以上である液媒体に、少なくとも顔料を含有することを特徴とするインクジェットインク及びインクジェット記録方法。【選択図】なし【特許請求の範囲】
【請求項１】
単独または混合溶媒のＳＰ値（σ）が１９ＭＰａ1/2以上、２３ＭＰａ1/2以下、且つＳＰ値の水素結合項（σh）が１１ＭＰａ1/2以上である液媒体に、少なくとも顔料を含有することを特徴とするインクジェットインク。
【請求項２】
液媒体の少なくとも１種が、ジエチレングリコールモノエチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、１−メトキシ−２−プロパノール、３−メトキシブタノールから選択されることを特徴とする請求項１に記載のインクジェットインク。
【請求項３】
ジエチレングリコールモノエチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、１−メトキシ−２−プロパノール、３−メトキシブタノールから選択される１種以上の溶剤を４７質量％以上含有することを特徴とする請求項２に記載のインクジェットインク。
【請求項４】
非水溶性の樹脂を含有することを特徴とする請求項１〜３のいずれか１項に記載のインクジェットインク。
【請求項５】
１，３−ジメチル−２−イミダゾリジノン、スルホラン、ジメチルスルホキシド、γ−ブチロラクトンから選択される少なくとも１種の溶剤を含有することを特徴とする請求項４に記載のインクジェットインク。
【請求項６】
更に３−メトキシブタノールを含有することを特徴とする請求項５に記載のインクジェットインク。
【請求項７】
非水溶性の樹脂が塩化ビニルと酢酸ビニルをモノマー成分として少なくとも有する共重合物であることを特徴とする請求項４〜６のいずれか１項に記載のインクジェットインク。
【請求項８】
請求項４〜８のいずれか１項に記載のインクジェットインクを用いて、記録面側に少なくともポリ塩化ビニルを有する記録媒体に画像記録することを特徴とするインクジェット記録方法。
【発明の詳細な説明】
【技術分野】
【０００１】
本発明は、新規のインクジェットインク及びインクジェット記録方法に関するものである。
【背景技術】
【０００２】
インクジェット記録方法は、比較的簡単な装置で、高精細な画像の記録が可能であり、各方面で急速な発展を遂げている。また、使用される用途も多岐にわたり、それぞれの目的にあった記録媒体あるいはインクが使用される。
【０００３】
特に、近年では記録速度の大幅な向上がみられ、軽印刷用途にも耐え得る性能を持つプリンタの開発も行われている。
【０００４】
しかしながら、インクジェットプリンタにおいてその性能を引き出すためにはインクの吸収性を付与したインクジェット専用紙が必要である。
【０００５】
インクジェットインク用の吸収層を有さない印刷用の光沢紙上に記録する際には、インク吸収速度が不十分な為にインク液滴同士が記録媒体上で合一を起こすいわゆる斑等の課題があり、インクジェットに対して記録媒体の多様性をもたせる上で課題となっていた。
【０００６】
上記の課題において、紫外線を露光することにより硬化するインクジェット記録用インクが開示されている（特許文献１、２、３参照）。しかしながら、光源を要することから製造コストの抑制やプリンターの小型化が困難であったり、紫外線の暴露に関する対応が必要で用途が限定される課題がある。
【０００７】
一方、長期の耐候性が求められる屋外掲示物や曲面を有する物体への密着性が求められる印字物等、広い用途で軟質ポリ塩化ビニル製の記録媒体が使用されている。
【０００８】
軟質ポリ塩化ビニルに対してインクジェット記録を行う際、用いるインクジェットインクとしては、従来、シクロヘキサノン等を多く含有する非水系インクが用いられていた。例えば、シクロヘキサノンを含有したインクジェットインクが開示されている（特許文献４参照）。シクロヘキサノンは、軟質ポリ塩化ビニルに対する溶解能が高く、インクジェットインク中の顔料が軟質ポリ塩化ビニル中に入り込むため、良好な耐擦過性、光沢性が得られるためである。しかし、シクロヘキサノンは臭気が強いため、シクロヘキサノンを含有するインクジェットインクを取り扱う際には、局所排気装置が必要となる等の課題を抱えている。
【０００９】
これに対し、シクロヘキサノンを含まないことを特徴とする非水系インクが開発、販売されている。例えば、ポリ塩化ビニルを溶解する溶媒として、上記のような課題を抱えているシクロヘキサノンに代えて、第２種有機溶剤に該当しないＮ−メチルピロリドン、アミド等の溶媒を含有する非水系インクが開示されている（特許文献５、６参照）。また、耐擦過性等の画像堅牢性を向上させる目的で塩化ビニル−酢酸ビニル共重合体やアクリルなどの樹脂を添加した非水系インクが開示されている（特許文献７、８参照）。
【００１０】
これらのインクジェットインクにより、臭気はある程度抑制でき、ポリ塩化ビニルに対する優れた画質と耐擦過性を示すインクジェットインクを得ることができたが、これらのインクジェットインクを印刷用の光沢紙上に適応した場合には、前記のように斑を引き起こし、良好な画像を得ることが困難で記録メディアの汎用性において十分なものが得られていないのが現状である。
【特許文献１】米国特許第４，２２８，４３８号明細書
【特許文献２】特公平５−６４６６７号公報
【特許文献３】特開平７−２２４２４１号公報
【特許文献４】特表２００２−５２６６３１号公報
【特許文献５】特開２００５−１５６７２号公報
【特許文献６】特開２００５−６０７１６号公報
【特許文献７】特開２００５−３６１９９号公報
【特許文献８】ＷＯ２００４／００７６２６号パンフレット
【発明の開示】
【発明が解決しようとする課題】
【００１１】
本発明は、上記課題に鑑みなされたものであり、その第１の目的は、インクジェットインク用の吸収層を有さない印刷用の光沢紙上に記録した場合でも良好なインク吸収性を示し、斑を引き起こさない優れた画像が得られ、インクの長期保存においても異常のないインクジェットインクを提供することにある。
【００１２】
本発明の第２の目的は、第１の目的に加えて軟質ポリ塩化ビニル製の記録媒体に対するプリント適性と耐擦過性が得られるインクジェットインクとそれを用いたインクジェット記録方法を提供することにある。
【課題を解決するための手段】
【００１３】
本発明の上記目的は、以下の構成により達成することができる。
【００１４】
１．単独または混合溶媒のＳＰ値（σ）が１９ＭＰａ1/2以上、２３ＭＰａ1/2以下、且つＳＰ値の水素結合項（σh）が１１ＭＰａ1/2以上である液媒体に、少なくとも顔料を含有することを特徴とするインクジェットインク。
【００１５】
２．液媒体の少なくとも１種が、ジエチレングリコールモノエチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、１−メトキシ−２−プロパノール、３−メトキシブタノールから選択されることを特徴とする前記１に記載のインクジェットインク。
【００１６】
３．ジエチレングリコールモノエチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、１−メトキシ−２−プロパノール、３−メトキシブタノールから選択される１種以上の溶剤を４７質量％以上含有することを特徴とする前記２に記載のインクジェットインク。
【００１７】
４．非水溶性の樹脂を含有することを特徴とする前記１〜３のいずれか１項に記載のインクジェットインク。
【００１８】
５．１，３−ジメチル−２−イミダゾリジノン、スルホラン、ジメチルスルホキシド、γ−ブチロラクトンから選択される少なくとも１種の溶剤を含有することを特徴とする前記４に記載のインクジェットインク。
【００１９】
６．更に３−メトキシブタノールを含有することを特徴とする前記５に記載のインクジェットインク。
【００２０】
７．非水溶性の樹脂が塩化ビニルと酢酸ビニルをモノマー成分として少なくとも有する共重合物であることを特徴とする前記４〜６のいずれか１項に記載のインクジェットインク。
【００２１】
８．前記４〜８のいずれか１項に記載のインクジェットインクを用いて、記録面側に少なくともポリ塩化ビニルを有する記録媒体に画像記録することを特徴とするインクジェット記録方法。
【発明の効果】
【００２２】
本発明により、インクジェットインク用の吸収層を有さない印刷用の光沢紙上に記録した場合でも良好なインク吸収性を示し、斑を引き起こさない優れた画像が得られ、インクの長期保存においても異常のないインクジェットインクを提供することができた。更に、軟質ポリ塩化ビニル製の記録媒体に対するプリント適性と耐擦過性が得られるインクジェットインクとそれを用いたインクジェット記録方法を提供することができた。
【発明を実施するための最良の形態】
【００２３】
以下、本発明を実施するための最良の形態について詳細に説明する。
【００２４】
本発明者は、上記課題に鑑み鋭意検討を行った結果、単独または混合溶媒のＳＰ値（以下、σと略記）が１９ＭＰａ1/2以上、２３ＭＰａ1/2以下、且つＳＰ値の水素結合項（以下、σhと略記）が１１ＭＰａ1/2以上である液媒体に、少なくとも顔料を含有することを特徴とするインクジェットインクにより本発明の第１の目的である印刷用の光沢紙上に記録した場合でも斑を引き起こさない良好な画像が得られ、インクの長期保存においても異常のないインクジェットインクを実現できることを見出した。
【００２５】
更に、前記インクジェットインクに非水溶性の樹脂と１，３−ジメチル−２−イミダゾリジノン、スルホラン、ジメチルスルホキシド、γ−ブチロラクトンから選択される少なくとも１種の溶剤を更に含有することにより、第１の目的に加えて軟質ポリ塩化ビニル製の記録媒体に対するプリント適性と耐擦過性が得られるインクジェットインクとそれを用いたインクジェット記録方法を見出し、本発明に至った次第である。
【００２６】
顔料と、特定範囲のσおよびσhの範囲を有する液媒体を使用することで得られる本願の効果について、明確な解釈には至っていないが次のように考えている。
印刷用の光沢紙には、バインダーとしてスチレンブタジエンなどの疎水樹脂とカチオン化デンプンなどの親水的な樹脂を一般に含有している。紙の微細な空隙による毛管浸透を利用してインク吸収性を得るには、インクによりこれら樹脂が溶解又は膨潤して空隙を閉塞しないようにすることが有効である。このためにはインク液媒体の親水、疎水性のバランスを特定の範囲にすること、すなわちσが１９ＭＰａ1/2以上、２６ＭＰａ1/2以下、且つσhが１１ＭＰａ1/2以上である液媒体により、紙中の樹脂による空隙閉塞を抑制し良好なインク吸収速度が得られるものと考えている。ただし、インク吸収速度が高すぎるとインクが記録媒体の裏面にまで到達する、いわゆる裏抜けが発生する問題があり本願において必要なσの範囲は１９ＭＰａ1/2以上、２３ＭＰａ1/2以下である。また、この範囲のσとσhを選択することでインクの長期保存に対する顔料粒子径や粘度の安定性が得られることも判った。
【００２７】
また、σを１９ＭＰａ1/2以上、２３ＭＰａ1/2以下、且つσhが１１ＭＰａ1/2以上にする為の溶剤の一部に、塩ビ溶解性または膨潤性を有する１，３−ジメチル−２−イミダゾリジノン、スルホラン、ジメチルスルホキシド、γ−ブチロラクトンから選択される少なくとも１種の溶剤を用い、更に非水溶性の樹脂を含有するインクにより、印刷用の光沢紙における良好な画質適性を維持したまま軟質ポリ塩化ビニル製の記録媒体に対する画質適性と耐擦過性が得られることも判った。
【００２８】
以下、本発明のインクジェットインクの構成について、具体的に説明する。
【００２９】
本願に関わるＳＰ値について説明する。ＳＰ値（σ）溶解性の指標として一般に用いられる溶解度パラメータであり分子の凝集エネルギーから導かれる値である。また、ＳＰ値の水素結合項（σh）とは、ＳＰ値を分散成分、極性成分および水素結合成分の各寄与項に分割したＨａｎｓｅｎパラメータにおける水素結合成分を表す。例えば、文献９：Ｐｏｌｙｍｅｒ  ＨａｎｄＢｏｏｋ（Ｓｅｃｏｎｄ  Ｅｄｉｔｉｏｎ）第IV章  Ｓｏｌｕｂｉｌｉｔｙ  Ｐａｒａｍｅｔｅｒ  Ｖａｌｕｅに記載があり、本願で使用した溶剤のＳＰ値（σ）およびＳＰ値の水素結合項（σh）はこの文献に記載された２５℃における値を用いた。なお、ＳＰ値（σ）およびＳＰ値の水素結合項（σh）の記載がない溶剤については、文献９のVII章６８６頁Ｔａｂｌｅ．４に記載の原子団に対するエネルギー寄与項からの計算または化合物の蒸発エネルギーから計算した値を用いた。
【００３０】
複数の混合溶媒を用いた場合のＳＰ値（σ）およびＳＰ値の水素結合項（σh）は次の式により算出した。
【００３１】
【数１】
2008208232.tif 000002
【００３２】
ここで、σｎは各溶剤のＳＰ値またはＳＰ値の水素結合項を、Ｍｎは混合溶剤中における各溶剤のモル分率を、Ｖｎは溶剤のモル体積を、ｎは溶剤の種類を表す２以上の整数を表す。
【００３３】
本願において使用できる溶剤は、前記σ及びσh値の範囲の単独溶剤であるか、複数の溶剤を組み合わせて同σ及びσh値の範囲になるように選択可能な範囲であれば特に限定されないが、インク保存時の加水分解による粘度変化などの影響を低減する為に非エステル系溶剤が好ましく、エステル系溶剤を使用する場合はインク中の含有量を２０％未満とすることが好ましい。また、インクジェットヘッドの表面における乾燥を低減して間欠出射時の安定性を高める為に、７６０ｍＨｇにおける沸点が１１０℃以上、より好ましくは１５０℃以上の溶剤を用いることが好ましい。
【００３４】
本願において前記ＳＰ値の範囲に調整する為の特に好ましい溶剤は、ジエチレングリコールモノエチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、１−メトキシ−２−プロパノール、３−メトキシブタノールである。なお、これら溶剤は各溶剤単独において本発明で規定するＳＰ値（σ）が１９ＭＰａ1/2以上、２３ＭＰａ1/2以下、且つＳＰ値の水素結合項（σh）が１１ＭＰａ1/2以上の範囲にあるものであり、これら溶剤から選択される少なくとも１種の溶剤を本発明のインクに４７％以上含有させることが特に好ましく、特に記録媒体として印刷用の光沢紙を用いた場合、斑のない優れた画像が得られる。最も好ましくは、３−メトキシブタノールまたはジエチレングリコールモノエチルエーテルが優れたインク吸収性と裏抜けのない良好なプリント品質が得られる。
【００３５】
この効果関する明確な解釈には至っていないが、前記溶剤は共通してエーテルと単独の水酸基を構造中に有することから、この水酸基とエーテル間で分子内水素結合する結果、紙中のセルロースとの水素結合性相互作用を低減し吸収性が高まるものと考えている。
【００３６】
次に、本発明に係る非水溶性の樹脂について説明する。
【００３７】
本発明に係わる非水溶性の樹脂は、印刷用の光沢紙またはポリ塩化ビニルに記録した際の耐擦過性やマーカー耐性を向上させるために用いられ、アクリル系樹脂、ポリエステル系樹脂、ポリウレタン系樹脂、塩化ビニル系樹脂、塩化ビニル−酢酸ビニル共重合樹脂等が挙げられる。
【００３８】
具体的には、ジョンクリル（ジョンソンポリマー社製）、エスレックＰ（積水化学社製）等のアクリル系樹脂、エリーテル（ユニチカ社製）、バイロン（東洋紡社製）等のポリエステル系樹脂、バイロンＵＲ（東洋紡社製）、ＮＴ−ハイラミック（大日精化社製）、クリスボン（大日本インキ化学工業社製）、ニッポラン（日本ポリウレタン社製）等のポリウレタン樹脂、ＳＯＬＢＩＮ（日信化学工業社製）、ビニブラン（日信化学工業社製）、サランラテックス（旭化成ケミカルズ社製）、スミエリート（住友化学社製）、セキスイＰＶＣ（積水化学社製）、ＵＣＡＲ（ダウケミカル社製）等の塩化ビニル系樹脂が挙げられる。
【００３９】
本発明において特に好ましい非水溶性の樹脂は、塩化ビニルと酢酸ビニルをモノマー成分として少なくとも有する共重合物であり、塩化ビニル−酢酸ビニル共重合物、塩化ビニル−酢酸ビニル−無水マレイン酸共重合物、塩化ビニル−酢酸ビニル−ビニルアルコール共重合物及び塩化ビニル−酢酸ビニル−ヒドロキシアルキルアクリレート共重合物が挙げられ、塩化ビニル−酢酸ビニル−無水マレイン酸共重合物が定着性とインク保存安定性の両立において最も好ましく用いられる。
【００４０】
非水溶性の樹脂の好ましい数平均分子量は１００００〜３００００の範囲であり、より好ましい数平均分子量は１２０００〜２００００の範囲である。
【００４１】
本発明のインクにおける非水溶性の樹脂の含有量は、１〜１０質量％であることが好ましい。含有量を１質量％以上とすることで、良好な耐擦過性やマーカー耐性が得られ、また、１０質量％以下とすることでインクの保存安定性とインクジェットヘッドからのインク吐出性が安定しやすくなる。より好ましい含有量の範囲は３〜７質量％である。
【００４２】
本発明の第２の目的である光沢紙に対する記録適性（斑、マーカー耐性）に加えて、軟質ポリ塩化ビニル製の記録媒体に対する耐擦過性を高める為には、１，３−ジメチル−２−イミダゾリジノン、スルホラン、ジメチルスルホキシド、γ−ブチロラクトンから選択される少なくとも１種の溶剤を含有する必要がある。これら溶剤は、ポリ塩化ビニルを膨潤または溶解することにより定着性が得られると共に、更に光沢紙へのインク吸収を阻害しない観点で本発明者が鋭意検討した結果見出したものである。
【００４３】
次に、本願に関わる顔料について説明する。
【００４４】
本発明のインクジェットインクに色材として顔料を使用することにより、印刷用の光沢紙および軟質ポリ塩化ビニル製の記録媒体に記録した記録物の耐候性を高めることができる。
【００４５】
本発明において使用できる顔料としては、従来公知のものを特に制限なく使用でき、例えば、不溶性顔料、レーキ顔料等の有機顔料及び、カーボンブラック等の無機顔料を好ましく用いることができる。
【００４６】
不溶性顔料としては、特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等が好ましい。
【００４７】
好ましく用いることのできる具体的顔料としては、以下の顔料が挙げられる。
【００４８】
マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１２、Ｃ．Ｉ．ピグメントレッド１５、Ｃ．Ｉ．ピグメントレッド１６、Ｃ．Ｉ．ピグメントレッド４８（Ｃａ）、Ｃ．Ｉ．ピグメントレッド４８（Ｍｎ）、Ｃ．Ｉ．ピグメントレッド４８：１、Ｃ．Ｉ．ピグメントレッド５３：１、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７７、Ｃ．Ｉ．ピグメントレッド１７８、Ｃ．Ｉ．ピグメントレッド１８４、Ｃ．Ｉ．ピグメントレッド２０２、Ｃ．Ｉ．ピグメントレッド２０９、Ｃ．Ｉ．ピグメントレッド２２２、Ｃ．Ｉ．ピグメントレッド２５４、Ｃ．Ｉ．ピグメントバイオレット１９等が挙げられる。
【００４９】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３０、Ｃ．Ｉ．ピグメントイエロー１３８、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、Ｃ．Ｉ．ピグメントイエロー１８５、Ｃ．Ｉ．ピグメントイエロー２１３、Ｃ．Ｉ．ピグメントイエロー２１４等が挙げられる。
【００５０】
グリーンまたはシアン用の顔料としては、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー２２、Ｃ．Ｉ．ピグメントブルー６０、Ｃ．Ｉ．ピグメントグリーン７等が挙げられる。
【００５１】
以上の他に、レッド、グリーン、ブルー、中間色が必要とされる場合には、以下の顔料を単独あるいは併用して用いることが好ましく、例えば
Ｃ．Ｉ．Ｐｉｇｍｅｎｔ  Ｒｅｄ２０９、２２４、１７７、１９４、
Ｃ．Ｉ．Ｐｉｇｍｅｎｔ  Ｏｒａｎｇｅ４３、
Ｃ．Ｉ．Ｖａｔ  Ｖｉｏｌｅｔ３、
Ｃ．Ｉ．Ｐｉｇｍｅｎｔ  Ｖｉｏｌｅｔ１９、２３、３７、
Ｃ．Ｉ．Ｐｉｇｍｅｎｔ  Ｇｒｅｅｎ７、３６、
Ｃ．Ｉ．Ｐｉｇｍｅｎｔ  Ｂｌｕｅ１５：６、
等が用いられる。
【００５２】
また、ブラック用の顔料としては、例えば、Ｃ．Ｉ．ピグメントブラック１、Ｃ．Ｉ．ピグメントブラック６、Ｃ．Ｉ．ピグメントブラック７等が挙げられる。
【００５３】
本発明のインクにおけるこれら顔料の含有量は、２〜１０質量％とすることが好ましい。また、画像粒状感を低減するため淡色インクを用いることがあるが、その際は、濃色インクに対して顔料の含有量を１／５〜１／２とすることが好ましい。
【００５４】
本発明に係る顔料は、分散剤及びその他所望する諸目的に応じて必要な添加物と共に分散機により分散して用いることが好ましい。分散機としては従来公知のボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。
【００５５】
本発明のインクに使用する顔料分散体の平均粒径は、１０ｎｍ以上、２００ｎｍ以下であることが好ましく、５０ｎｍ以上、１５０ｎｍ以下がより好ましい。平均粒径を１０ｎｍ以上とすることにより顔料粒子同士の凝集が生じにくくなり、平均粒径を２００ｎｍ以下とすることによって、長期間にわたり保存した際に顔料が沈降する現象を抑制しやすくなるため、平均粒径を前記の範囲とすることで保存安定性が良好なインクを得られやすくなる。
【００５６】
顔料分散体の粒径測定は、光散乱法、電気泳動法、レーザードップラー法等を用いた市販の粒径測定機器により求めることができる。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【００５７】
顔料分散剤としては、界面活性剤、高分子分散剤等が用いられるが、高分子分散剤が好ましい。高分子分散剤としては、（メタ）アクリル系樹脂、スチレン−（メタ）アクリル系樹脂、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート、顔料誘導体等を挙げることができる。
【００５８】
具体的には、ジョンクリル（ジョンソンポリマー社製）、Ａｎｔｉ−Ｔｅｒｒａ−Ｕ（ＢＹＫ  Ｃｈｅｍｉｅ社製）、Ｄｉｓｐｅｒｂｙｋ（ＢＹＫ  Ｃｈｅｍｉｅ社製）、Ｅｆｋａ（Ｅｆｋａ  ＣＨＥＭＩＣＡＬＳ社製）、フローレン（共栄社化学社製）、ディスパロン（楠本化成社製）、アジスパー（味の素ファインテクノ社製）、デモール（花王社製）、ホモゲノール、エマルゲン（以上、花王社製）、ソルスパーズ（アビシア社製）、ニッコール（日光ケミカル社製）等が挙げられる。
【００５９】
本発明のインクジェットインクにおける分散剤の含有量は、顔料に対して１０〜２００質量％であることが好ましい。１０質量％以上とすることで顔料分散の安定性が高められ、２００質量％以下とすることでインクジェットヘッドからのインク吐出性が安定しやすくなる。
【００６０】
本発明のインクジェットインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、粘度調整剤、比抵抗調整剤、皮膜形成剤、紫外線吸収剤、酸化防止剤、退色防止剤、防ばい剤、防錆剤、界面活性剤等を適宜選択して用いることができる。
【００６１】
本発明のインクジェットインクを吐出して画像形成を行う際に使用するインクジェットヘッドは、オンデマンド方式でもコンティニュアス方式でも構わない。また、吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）等など何れの吐出方式を用いても構わない。
【００６２】
本発明のインクジェットインクを用いたインクジェット記録方法においては、例えば、インクジェットインクを装填したプリンター等により、デジタル信号に基づきインクジェットヘッドよりインクを吐出し記録媒体に付着させることで、インクジェット記録画像が得られる。記録媒体に付着させたインクを素早く確実に定着させるため、記録媒体の表面温度を高めて画像形成する方法が好ましい。表面温度は記録媒体の耐久性や、用いるインクの乾燥性に応じて調節するが、好ましくは４０〜１００℃である。特に、記録媒体としてポリ塩化ビニルを用いる場合、表面温度を高めることにより記録媒体表面に対するインクの濡れ性が向上するため、表面温度を高めて記録することはより好ましい。ポリ塩化ビニル製の記録媒体の銘柄によっても濡れ性やインク乾燥性に違いが生じることがあるので、各媒体の特性に応じて表面温度を調節しても良いが４０〜７０℃の範囲が最も好ましい。
【００６３】
記録媒体の表面温度を高めて記録を行う場合、インクジェット記録装置にヒーターを搭載させることが好ましく、記録媒体の搬送前、もしくは搬送時に加熱を行うことにより、インクジェット記録装置単体で記録媒体の表面温度を調節することが可能である。
【００６４】
次に本発明に係わる記録媒体について説明する。
【００６５】
本発明において、使用できる記録媒体は特に制限されるものではないが、本発明の目的に係わる印刷用の光沢紙と記録面側に少なくともポリ塩化ビニルを有する記録媒体について説明する。
【００６６】
印刷用の光沢紙とは、カオリンや炭酸カルシウムなどの微粒子と接着剤としてバインダーを混合した塗料を紙の表面に塗工後、カレンダーにより圧力処理することで紙の表面を平滑化し光沢を付与した紙で、塗工量によりアート紙〜コート紙までグレード分けされる。塗工量が多くなるほど平滑性、光沢に富み、印刷あがりのよい紙となり、豪華な美術書、高級カタログ、カレンダーなどの高級印刷用紙として使われれている。また、他の光沢印刷紙としては、塗工後湿潤状態で塗布面を鏡面と重ねて乾燥するキャスト製法によるキャストコート紙がある。本発明において、前記いずれのタイプの光沢印刷紙も使用することができる。
【００６７】
このような印刷光沢紙の具体的代表例は、ＳＡ金藤、ＯＫ金藤、ＯＫトップコート、ミラーコート、ＰＯＤグロスコート（以上、王子製紙）、オーロラコート、ダイナピュアホワイト、エスプリコート（以上、日本製紙）、カサディアグロス、高級アートＮ、特菱アート（以上、三菱製紙）などが挙げられる。
【００６８】
次に、本発明で用いる記録面側に少なくともポリ塩化ビニルを有する記録媒体について説明する。ポリ塩化ビニルからなる記録媒体の具体例としては、ＳＯＬ−３７１Ｇ、ＳＯＬ−３７３Ｍ、ＳＯＬ−４７０１（以上、ビッグテクノス株式会社製）、光沢塩ビ（株式会社システムグラフィ社製）、ＫＳＭ−ＶＳ、ＫＳＭ−ＶＳＴ、ＫＳＭ−ＶＴ（以上、株式会社きもと製）、Ｊ−ＣＡＬ−ＨＧＸ、Ｊ−ＣＡＬ−ＹＨＧ、Ｊ−ＣＡＬ−ＷＷＷＧ（以上、株式会社共ショウ大阪製）、ＢＵＳ  ＭＡＲＫ  Ｖ４００  Ｆ  ｖｉｎｙｌ、ＬＩＴＥｃａｌ  Ｖ−６００Ｆ  ｖｉｎｙｌ（以上、Ｆｌｅｘｃｏｎ社製）、ＦＲ２（Ｈａｎｗｈａ社製）ＬＬＢＡＵ１３７１３、ＬＬＳＰ２０１３３（以上、桜井株式会社製）、Ｐ−３７０Ｂ、Ｐ−４００Ｍ（以上、カンボウプラス株式会社製）、Ｓ０２Ｐ、Ｓ１２Ｐ、Ｓ１３Ｐ、Ｓ１４Ｐ、Ｓ２２Ｐ、Ｓ２４Ｐ、Ｓ３４Ｐ、Ｓ２７Ｐ（以上、Ｇｒａｆｉｔｙｐ社製）、Ｐ−２２３ＲＷ、Ｐ−２２４ＲＷ、Ｐ−２４９ＺＷ、Ｐ−２８４ＺＣ（以上、リンテック株式会社製）、ＬＫＧ−１９、ＬＰＡ−７０、ＬＰＥ−２４８、ＬＰＭ−４５、ＬＴＧ−１１、ＬＴＧ−２１（以上、株式会社新星社製）、ＭＰＩ３０２３（株式会社トーヨーコーポレーション社製）、ナポレオングロス  光沢塩ビ（株式会社二樹エレクトロニクス社製）、ＪＶ−６１０、Ｙ−１１４（以上、アイケーシー株式会社製）、ＮＩＪ−ＣＡＰＶＣ、ＮＩＪ−ＳＰＶＣＧＴ（以上、ニチエ株式会社製）、３１０１／Ｈ１２／Ｐ４、３１０４／Ｈ１２／Ｐ４、３１０４／Ｈ１２／Ｐ４Ｓ、９８００／Ｈ１２／Ｐ４、３１００／Ｈ１２／Ｒ２、３１０１／Ｈ１２／Ｒ２、３１０４／Ｈ１２／Ｒ２、１４４５／Ｈ１４／Ｐ３、１４３８／Ｏｎｅ  Ｗａｙ  Ｖｉｓｉｏｎ（以上、Ｉｎｅｔｒｃｏａｔ社製）、ＪＴ５１２９ＰＭ、ＪＴ５７２８Ｐ、ＪＴ５８２２Ｐ、ＪＴ５８２９Ｐ、ＪＴ５８２９Ｒ、ＪＴ５８２９ＰＭ、ＪＴ５８２９ＲＭ、ＪＴ５９２９ＰＭ（以上、Ｍａｃｔａｃ社製）、ＭＰＩ１００５、ＭＰＩ１９００、ＭＰＩ２０００、ＭＰＩ２００１、ＭＰＩ２００２、ＭＰＩ３０００、ＭＰＩ３０２１、ＭＰＩ３５００、ＭＰＩ３５０１（以上、Ａｖｅｒｙ社製）、ＡＭ−１０１Ｇ、ＡＭ−５０１Ｇ（以上、銀一株式会社製）、ＦＲ２（ハンファ・ジャパン株式会社製）、ＡＹ−１５Ｐ、ＡＹ−６０Ｐ、ＡＹ−８０Ｐ、ＤＢＳＰ１３７ＧＧＨ、ＤＢＳＰ１３７ＧＧＬ（以上、株式会社インサイト社製）、ＳＪＴ−Ｖ２００Ｆ、ＳＪＴ−Ｖ４００Ｆ−１（以上、平岡織染株式会社製）、ＳＰＳ−９８、ＳＰＳＭ−９８、ＳＰＳＨ−９８、ＳＶＧＬ−１３７、ＳＶＧＳ−１３７、ＭＤ３−２００、ＭＤ３−３０１Ｍ、ＭＤ５−１００、ＭＤ５−１０１Ｍ、ＭＤ５−１０５（以上、Ｍｅｔａｍａｒｋ社製）、６４０Ｍ、６４１Ｇ、６４１Ｍ、３１０５Ｍ、３１０５ＳＧ、３１６２Ｇ、３１６４Ｇ、３１６４Ｍ、３１６４ＸＧ、３１６４ＸＭ、３１６５Ｇ、３１６５ＳＧ、３１６５Ｍ、３１６９Ｍ、３４５１ＳＧ、３５５１Ｇ、３５５１Ｍ、３６３１、３６４１Ｍ、３６５１Ｇ、３６５１Ｍ、３６５１ＳＧ、３９５１Ｇ、３６４１Ｍ（以上、Ｏｒａｆｏｌ社製）、ＳＶＴＬ−ＨＱ１３０（株式会社ラミーコーポレーション製）、ＳＰ３００  ＧＷＦ、Ｓ���ＣＬＥＡＲＡＤ  ｖｉｎｙｌ（以上、Ｃａｔａｌｉｎａ社製）、ＲＭ−ＳＪＲ（菱洋商事株式会社製）、Ｈｉ  Ｌｕｃｋｙ、Ｎｅｗ  Ｌｕｃｋｙ  ＰＶＣ（以上、ＬＧ社製）、ＳＩＹ−１１０、ＳＩＹ−３１０、ＳＩＹ−３２０（以上、積水化学工業株式会社製）、ＰＲＩＮＴ  ＭＩ  Ｆｒｏｎｔｌｉｔ、ＰＲＩＮＴ  ＸＬ  Ｌｉｇｈｔ  ｗｅｉｇｈｔ  ｂａｎｎｅｒ（以上、Ｅｎｄｕｔｅｘ社製）、ＲＩＪＥＴ  １００、ＲＩＪＥＴ  １４５、ＲＩＪＥＴ１６５（以上、Ｒｉｔｒａｍａ社製）、ＮＭ−ＳＧ、ＮＭ−ＳＭ（日栄化工株式会社製）、ＬＴＯ３ＧＳ（株式会社ルキオ社製）、イージープリント８０、パフォーマンスプリント８０（以上、ジェットグラフ株式会社製）、ＤＳＥ  ５５０、ＤＳＢ  ５５０、ＤＳＥ  ８００Ｇ、ＤＳＥ  ８０２／１３７、Ｖ２５０ＷＧ、Ｖ３００ＷＧ、Ｖ３５０ＷＧ（以上、Ｈｅｘｉｓ社製）、Ｄｉｇｉｔａｌ  Ｗｈｉｔｅ  ６００５ＰＥ、６０１０ＰＥ（以上、Ｍｕｌｔｉｆｉｘ社製）等が挙げられる。
【実施例】
【００６９】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【００７０】
実施例１
《インクジェットインクの調製》
〔顔料分散体の調製〕
〈顔料分散体１の調製〉
Ｃ．Ｉ．ピグメントブルー１５：３を１２部、顔料分散剤であるアジスパーＰＢ７１１（味の素ファインテック社製）を５部、ジエチレングリコールジエチルエーテルを１１．８部、トリプロピレングリコールモノメチルエーテルを７１．２部混合し、直径０．５ｍｍのジルコニアビーズを体積率で６０％充填した横型ビーズミル（アシザワ社製  システムゼータミニ）を用いて分散し、その後ジルコニアビーズを除去して顔料分散体１を得た。なお、アジスパーＰＢ７１１は減圧蒸留にて低沸点溶媒を留去して用いた。
【００７１】
〔インク１の調製〕
顔料分散体１の３３部を攪拌しながらジエチレングリコールジエチルエーテルを９．５部、トリプロピレングリコールモノメチルエーテルを５７．５部添加し、次いで、０．８μｍのフィルターによりろ過してインク１を得た。
【００７２】
インク１（１００部）中の各成分比率を下記に示す。
【００７３】
Ｃ．Ｉ．ピグメントブルー１５：３                                    ４．０部
アジスパーＰＢ７１１                                                １．２部
ジエチレングリコールジエチルエーテル                              １４．２部
トリプロピレングリコールモノメチルエーテル                        ８０．６部
〔インク２〜１６の調製〕
上記インク１の調製において、使用した溶剤の種類およびインク中の含有率を表１に記載の内容に変更した以外は同様にして、インク２〜１６を調製した。ただし、インク１４については顔料分散剤をアジスパーＰＢ７１１からジョンクリル６２に変更した。
【００７４】
［溶剤のσおよびσh値］
インク１〜１６で使用した溶剤のσおよびσh値を表２に示す。
【００７５】
《インクの保存性評価》
上記調製した各インクについて、下記の方法に従って保存性の評価を行った。
【００７６】
インク１００ｍｌを蒸発が起きないように密閉したサンプル瓶に入れ、それを７０℃の恒温槽で１週間放置し、ゼータサイザー１０００（マルバーン社製）を使用して粒径変化率を求め、○、△、×の三段階評価を行った。
【００７７】
○：粒径変化率が５％以下
△：粒径変化率が６〜５０％
×：粒径変化率が５１％以上。
【００７８】
《形成画像の評価》
〔画像の形成〕
ノズル口径２８μｍ、駆動周波数１８ｋＨｚ、ノズル数５１２、最小液適量１４ｐｌ、ノズル密度１８０ｄｐｉ（ｄｐｉとは１インチ、即ち２．５４ｃｍ当たりのドット数を表す）であるピエゾ型ヘッドを搭載し、最大記録密度が１４４０×１４４０ｄｐｉであるオンデマンド型インクジェットプリンタに各インクを装填した。次いで、各インクを、光沢紙としてアート紙２種（王子製紙製：ＳＡ金藤＋  坪量１２８ｇ／ｍ2、三菱製紙製：特菱アート両面  坪量１１０ｇ／ｍ2）とキャストコート紙１種（王子製紙製：ミラーコートプラチナ  坪量１１０ｇ・ｍ2）に出射し、１０ｃｍ×１０ｃｍのベタ画像を記録した。
【００７９】
〔画像の評価〕
上記方法に従って、インク１〜１６により作製した各画像を、下記の方法に従って評価を行った。なお、使用した光沢紙３種の内、評価結果が最も劣っているものを用いて判断した。
【００８０】
（斑、インク吸収性の評価）
上記作製した各記録物について、プリント直後の斑発生状態と画像表面を指でこすって画像の乱れを目視評価し、下記の基準に従って評価を行った。
【００８１】
◎：斑の発生はなく指でこすっても画像の乱れが全く認められない
○：斑の発生はなく指でこするとわずかに画像が乱れるが、良好な品質である
△：部分的に斑が見られ指でこするとやや画像がこすれて汚れるが、実用上可能な範囲である
×：全面に斑が発生し、画像がこすれて激しく汚れてしまい、実用上許容範囲外の品質である。
【００８２】
（裏抜けの評価）
上記作製した各記録物について、プリント面の裏面を観察し、下記の基準に従って評価を行った。
【００８３】
○：全く着色していない
△：僅かな着色が観察されるが、着色面に普通紙を重ねて指で擦っても転写することはなく実用上可能な範囲である
×：着色が観察され、着色面に普通紙を重ねて指で擦ると転写し実用上許容範囲外の品質である
（マーカー耐性）
上記作製した各記録物を２３℃５５％Ｒｈの環境下で３０分放置した後、ゼブラ社製イエロー蛍光ペン（スパーキー２）を用い、５００ｇ加重、速度１０ｍｍ／秒の条件で擦り、汚れの発生状況を下記の基準に従って評価した。
【００８４】
○：２回擦っても汚れが発生しない
△：１回の擦りでは汚れが発生しないが、２回目の擦りで汚れが発生する
×：１回の擦りで汚れが発生する。
【００８５】
以上により得られた各評価結果と、各インクに使用した溶剤または混合溶剤のσおよびσhを表１に示す。
【００８６】
【表１】
2008208232.tif 000003
【００８７】
【表２】
2008208232.tif 000004
【００８８】
本発明で規定する構成からなるインクは、インクの保存安定性と記録画像の種々特性（斑、裏抜け、マーカー耐性）のいずれにおいても優れるものであった。一方、比較例に示したインクは、いずれかの評価項目において劣っていることが分かる。
【００８９】
実施例２
《インクジェットインクの調製》
〔顔料分散体の調製〕
〈顔料分散体２の調製〉
Ｃ．Ｉ．ピグメントブルー１５：３を１２部、顔料分散剤であるアジスパーＰＢ８２２（味の素ファインテック社製）を５部、３−メトキシブタノールを７６．６部、γ−ブチロラクトンを６．４部混合し、直径０．５ｍｍのジルコニアビーズを体積率で６０％充填した横型ビーズミル（アシザワ社製  システムゼータミニ）を用いて分散し、その後ジルコニアビーズを除去して顔料分散体２を得た。
【００９０】
〔インク１７の調製〕
３−メトキシブタノールを５７．８部とγ−ブチロラクトンを５．２部混合した液に、非水溶性の樹脂−１としてアクリル系樹脂（ＤＥＧＡＬＡＮ  Ｐ２４、Ｄｅｇｕｓｓａ社製）４部を攪拌しながら徐々に添加し、６０℃に加温して非水溶性の樹脂溶液を作製した。次に、顔料分散体２の３３部を攪拌しながら、前記の非水溶性の樹脂溶液を全量添加し、次いで、０．８μｍのフィルターによりろ過してインク１７を得た。
【００９１】
インク１７（１００部）中の各成分比率を下記に示す。
【００９２】
Ｃ．Ｉ．ピグメントブルー１５：３                                    ４．０部
アジスパーＰＢ８２２                                                １．２部
非水溶性の樹脂                                                      ４．０部
３−メトキシブタノール                                            ８３．３部
γ−ブチロラクトン                                                  ７．５部
〔インク１８〜２５の調製〕
上記インク１７の調製において、使用した溶剤の種類およびインク中の含有率と非水溶性の樹脂を表３に記載の内容に変更した以外は同様にしてインク１８〜２５を調製した。ただし、インク２５については顔料分散剤をアジスパーＰＢ８２２からアジスパーＰＢ７１１（味の素ファインテック社製）を減圧蒸留にて低沸点溶媒を留去したものに変更した。なお、インク１６〜２２の非水溶性の樹脂−２は塩化ビニル−酢酸ビニル−無水マレイン酸共重合物（ダウケミカル社製、ＵＣＡＲ  ＶＭＣＡ）を用いた。
【００９３】
［溶剤のσおよびσh値］
インク１７〜２５で使用した溶剤のσおよびσh値を表４に示す。なお、インク１〜１６においても使用した溶剤のσおよびσh値は表２に既に示した。また、スルホランについてのσは蒸発熱から計算で求め、σhについては原子団に対するパラメータ文献値がないため不明である。
【００９４】
〔画像の形成〕
実施例１で使用したプリンターにヒーターを搭載したオンデマンド型インクジェットプリンタに各インクを装填した。次いで、各インクを実施例１と同様の３種の光沢紙に加え、ポリ塩化ビニル製の記録媒体であるＪＴ５９２９ＰＭ（Ｍａｃｔａｃ社製）に出射し、１０ｃｍ×１０ｃｍのベタ画像を記録した。なお、ポリ塩化ビニル製の記録媒体へのプリント中は、記録媒体を裏面から加温して、画像記録時の記録媒体の表面温度が４０℃になるようにヒーターで制御した。記録媒体の表面温度は、非接触温度計（ＩＴ−５３０Ｎ形  （株）堀場製作所社製）を用いて測定した。
【００９５】
〔画像の評価〕
上記方法に従って、インク１７〜２５により作製した各画像を、実施例１と同様の評価に加え、ポリ塩化ビニル製の記録媒体を用いた記録物について下記の方法に従って評価を行った。
【００９６】
（斑、乾燥性の評価）
上記作製した各記録物について、プリント後、２５℃で１分後の斑発生状態と画像表面を指でこすって画像の乱れを目視評価し、下記の基準に従って評価を行った。
【００９７】
◎：斑の発生はなく指でこすっても画像の乱れが全く認められない
○：斑の発生はなく指でこするとわずかに画像が乱れるが、良好な品質である
△：部分的に斑が見られ指でこするとやや画像がこすれて汚れるが、実用上可能な範囲である
×：全面に斑が発生し、画像がこすれて激しく汚れてしまい、実用上許容範囲外の品質である。
【００９８】
（耐擦過性の評価）
上記作製した各記録物について、画像を乾いた木綿（カナキン３号）で擦り、下記基準に従って耐擦過性を評価した。
【００９９】
◎：５０回以上擦っても画像はほとんど変化しない
○：５０回擦た段階でわずかに傷が残るが画像濃度にはほとんど影響しない
△：２０〜５０回擦る間に、画像濃度が低下する
×：２０回未満擦る間に、画像濃度が低下する。
【０１００】
以上により得られた各結果と、各インクに使用した溶剤または混合溶剤のσおよびσhを表３に示す。
【０１０１】
なお、インク２１については、スルホランのσh＝０と仮定して混合溶媒のσhを計算した為１１．７以上の値である。
【０１０２】
【表３】
2008208232.tif 000005
【０１０３】
【表４】
2008208232.tif 000006
【０１０４】
表３に記載の結果より明らかなように、本発明の要件であるσが１９ＭＰａ1/2以上、２３ＭＰａ1/2以下、且つσhが１１ＭＰａ1/2以上である液媒体に、少なくとも顔料を含有するインクに更に非水溶性の樹脂を添加したインク２５において、本発明の第１の目的である光沢紙に対する記録特性（斑、裏抜け、マーカー耐性）が優れるものであった。更に、１，３−ジメチル−２−イミダゾリジノン、スルホラン、ジメチルスルホキシド、γ−ブチロラクトンから選択される少なくとも１種の溶剤を含有するインク１７、１８および２１〜２４においては、光沢紙に対する記録特性に加えて、本発明の第２の目的であるポリ塩化ビニル製の記録媒体に対する記録特性（斑、耐擦過性）にも優れるものであった。